(57)【要約】【課題】  水性インクの吸収性に優れ、且つインクドットの形状がシャープで、インクの発色性に優れ、安定した高品位な印字画像を与え、耐水性、耐湿性、透明性、更に搬送性及び耐ブロッキング性に優れたインク受容層を有するインクジェット用記録シートの提供。【解決手段】  インク受容層が、有機ポリイソシアネートと、高分子量親水性ポリオール及び／又はポリアミンと、分子内に少なくとも１個の活性水素含有基を有するポリシロキサンと、少なくとも１個の活性水素含有基と少なくとも１個の第３級アミノ基とを同一分子内に有する化合物と、少なくとも１個の活性水素含有基と少なくとも１個の加水分解性シリル基とを同一分子内に有する化合物とを反応させて得られる親水性ポリウレタン樹脂と、微粒子シリカとからなる組成物を用いて形成されているインクジェット用記録シート。【選択図】  なし【特許請求の範囲】
【請求項１】
基材シートの少なくとも片面に、少なくとも１層のインク受容層を設けてなるインクジェット用記録シートにおいて、インク受容層が、有機ポリイソシアネートと、高分子量親水性ポリオール及び／又はポリアミンと、分子内に少なくとも１個の活性水素含有基を有するポリシロキサンと、少なくとも１個の活性水素含有基と少なくとも１個の第３級アミノ基とを同一分子内に有する化合物と、少なくとも１個の活性水素含有基と少なくとも１個の加水分解性シリル基とを同一分子内に有する化合物とを反応させて得られる親水性ポリウレタン樹脂と、微粒子シリカとからなる組成物を用いて形成されていることを特徴とするインクジェット用記録シート。
【請求項２】
微粒子シリカの含有量が、組成物中において５〜９５質量％を占める量である請求項１に記載のインクジェット用記録シート。
【請求項３】
微粒子シリカが、親水性ポリウレタン樹脂を合成する際に、高分子量親水性ポリオール及び／又はポリアミンに添加されている請求項１に記載のインクジェット用記録シート。
【請求項４】
微粒子シリカが、平均粒径が１〜３００ｎｍの微粒子シリカである請求項１に記載のインクジェット用記録シート。
【請求項５】
親水性ポリウレタン樹脂中の親水性セグメント、ポリシロキサンセグメント、第３級アミノ基及び加水分解性シリル基の含有量が、それぞれ３０〜８０質量％、０．１〜１０質量％、０．１〜５０ｍｅｑ／ｇ及び０．００１〜１０ｍｅｑ／ｇである請求項１に記載のインクジェット用記録シート。
【請求項６】
基材シートの少なくとも片面に、少なくとも１層のインク受容層を設けてインクジェット用記録シートを製造する方法において、インク受容層を、有機ポリイソシアネートと、高分子量親水性ポリオール及び／又はポリアミンと、分子内に少なくとも１個の活性水素含有基を有するポリシロキサンと、少なくとも１個の活性水素含有基と少なくとも１個の第３級アミノ基とを同一分子内に有する化合物と、少なくとも１個の活性水素含有基と少なくとも１個の加水分解性シリル基とを同一分子内に有する化合物とを反応させて得られる親水性ポリウレタン樹脂と、微粒子シリカとからなる組成物を含む塗料を基材シートの少なくとも片面に塗布及び乾燥させて形成することを特徴とするインクジェット用記録シートの製造方法。
【請求項７】
微粒子シリカが、親水性ポリウレタン樹脂を合成する際に、高分子量親水性ポリオール及び／又はポリアミンに添加されている請求項６に記載のインクジェット用記録シートの製造方法。
【請求項８】
微粒子シリカの含有量が、組成物中において５〜９５質量％を占める量である請求項６に記載のインクジェット用記録シートの製造方法。
【請求項９】
微粒子シリカが、平均粒径が１〜３００ｎｍの微粒子シリカである請求項６に記載のインクジェット用記録シートの製造方法。
【請求項１０】
親水性ポリウレタン樹脂中の親水性セグメント、ポリシロキサンセグメント、第３級アミノ基及び加水分解性シリル基の含有量が、それぞれ３０〜８０質量％、０．１〜１０質量％、０．１〜５０ｍｅｑ／ｇ及び０．００１〜１０ｍｅｑ／ｇである請求項６に記載のインクジェット用記録シートの製造方法。
【発明の詳細な説明】
【技術分野】
【０００１】
本発明はインクジェット用記録シート（以下単に「記録シート」という）及びその製造方法に関し、更に詳しくは、印字画像に優れた耐水性及び耐湿性を付与し、且つインクの吸収性及びインクの発色性に優れ、安定した高品位な印字画像の記録が可能で、更に透明性及び耐ブロッキング性に優れるインク受容層を有し、搬送性にも優れた記録シート及びその製造方法に関する。
【背景技術】
【０００２】
インクジェット記録方式は、種々の作動原理、例えば、静電吸引方式や圧電素子を用いてインクに機械的振動又は変位を与える方式、インクを加熱して発泡させ、その圧力を利用する方式等によりインクの微小液滴を飛翔させて紙等の記録シートに付着させて画像や文字等の記録を行うものであり、高速印字が可能で、且つ印字時に騒音の発生が少なく、高品位印字や多色印字の行える記録方式として種々の用途に急速に普及している。
【０００３】
このようなインクジェット用記録に用いられる記録シートとしては、該記録シート上に付着したインクが滲みや流れを発生し、印字品位を損ねることがないように、インクの吸収を速やかにし、明瞭なインクドットが形成されるように、紙等の支持体に種々の顔料と樹脂とを主成分とするインク受容層を設けたもの或いは紙自身に多孔質の顔料を抄き込んだ記録シートが提案されている。
【０００４】
例えば、特許文献１には、顔料として無機顔料と有機顔料とを併用し、水溶性高分子からなるインク受容層を設けることが記載され、又、特許文献２には、微粉末シリカとシラノール基を有するポリビニルアルコール共重合体よりなるインク受容層を設けることが記載されている。
【０００５】
しかし、記録の高速化、高精細化或いはフルカラー化等のインクジェット記録装置の性能の向上や用途の拡大に伴い、記録シートにも次のような高度な特性を併せ持つことが要求されるようになった。
（１）インクの吸収が速く、且つインク吸収容量が大きいこと、
（２）インクの発色性が高いこと、
（３）インク受容層の表面強度が高いこと、
（４）支持体が耐水性を有し、インクにより支持体に凹凸やカールを生じないこと、
（５）インク受容層に印字された画像は、耐水性及び耐オゾン性等の画像保存性が良いこと、
（６）インク受容層が経時変化しないものであること、等。
【０００６】
従来、これらの要求を満たすために記録シートに設けるインク受容層の成分として、インク吸収性に優れた多孔質顔料や水溶性高分子を使用したり、インク受容層の耐水性向上のためにラテックスを使用したり、更には支持体自体として耐水性を有する合成紙やプラスチックフィルム等を用いることが提案並びに検討されてきた。
【０００７】
しかしながら、支持体に紙を用いたり、水溶性高分子のみを用いて形成されたインク受容層を有する記録シートは、そこに形成された画像の耐水性が悪く、印字部分が滲み、画像の鮮明性に劣る。又、インク受容層に多孔質顔料を分散させた記録シートは、多孔質顔料は通常つや消し剤（マット剤）として使用されるように、一般的にインク受容層の透明性を低下させるものであり、たとえ５質量％以下の少ない分散量であってもその透明性は著しく低下する。一方、支持体に合成紙やプラスチックフィルムを用いたり、インク受容層の樹脂にラテックスを使用したものについては、インク受容層と支持体との接着性やインク受容層におけるインクの吸収性及びインクの乾燥性に問題がある。
【０００８】
【特許文献１】特開昭５７−８２０８５号公報
【特許文献２】特開昭６２−２６８６８２号公報
【発明の開示】
【発明が解決しようとする課題】
【０００９】
本発明は、特に水性インクの吸収性に優れ、且つインクドットの形状がシャープで、インクの発色性に優れ、安定した高品位な印字画像を与え、更に透明性、耐ブロッキング性、耐水性及び耐湿性に優れるインク受容層を有し、搬送性にも優れる記録シートの提供を目的とする。
【課題を解決するための手段】
【００１０】
上記目的は以下の本発明によって達成される。即ち、本発明は、基材シートの少なくとも片面に、少なくとも１層のインク受容層を設けてなるインクジェット用記録シートにおいて、インク受容層が、有機ポリイソシアネートと、高分子量親水性ポリオール及び／又はポリアミンと、分子内に少なくとも１個の活性水素含有基を有するポリシロキサンと、少なくとも１個の活性水素含有基と少なくとも１個の第３級アミノ基とを同一分子内に有する化合物と、少なくとも１個の活性水素含有基と少なくとも１個の加水分解性シリル基とを同一分子内に有する化合物とを反応させて得られる親水性ポリウレタン樹脂と、微粒子シリカとからなる組成物を用いて形成されていることを特徴とするインクジェット用記録シートである。
【００１１】
又、本発明は、基材シートの少なくとも片面に、少なくとも１層のインク受容層を設けてインクジェット用記録シートを製造する方法において、インク受容層を、有機ポリイソシアネートと、高分子量親水性ポリオール及び／又はポリアミン（以下「親水性成分」という）と、分子内に少なくとも１個の活性水素含有基を有するポリシロキサンと、少なくとも１個の活性水素含有基と少なくとも１個の第３級アミノ基とを同一分子内に有する化合物と、少なくとも１個の活性水素含有基と少なくとも１個の加水分解性シリル基とを同一分子内に有する化合物とを反応させて得られる親水性ポリウレタン樹脂と、微粒子シリカとからなる組成物（以下「本発明の組成物」をという）を含む塗料を基材シートの少なくとも片面に塗布及び乾燥させて形成することを特徴とするインクジェット用記録シートの製造方法である。
【発明の効果】
【００１２】
以上の本発明によれば、本発明の組成物を用いてインク受容層を形成することにより、インクの吸収性、乾燥性、発色性に優れ、安定した高品位の印字画像の記録が可能で、更には印字画像の透明性、耐ブロッキング性、耐水性に優れたインク受容層を有する記録シートが提供される。
【発明を実施するための最良の形態】
【００１３】
次に発明を実施するための最良の形態を挙げて本発明を更に詳しく説明する。
本発明の記録シートは、インク受容層が、親水性ポリウレタン樹脂と微粒子シリカとから構成されている。本発明で用いる親水性ポリウレタン樹脂は、有機ポリイソシアネートと、親水性成分と、分子内に少なくとも１個の活性水素含有基を有するポリシロキサンと、少なくとも１個の活性水素含有基と少なくとも１個の第３級アミノ基とを同一分子内に有する化合物と、少なくとも１個の活性水素含有基と少なくとも１個の加水分解性シリル基とを同一分子内に有する化合物とを、必要に応じて鎖延長剤の存在下に反応させて得られる親水性ポリウレタン樹脂である。
【００１４】
本発明において微粒子シリカは、前記親水性ポリウレタン樹脂を合成する際、前記親水性成分に予め微粒子シリカを添加しておいて親水性ポリウレタン樹脂を合成することで、生成する親水性ポリウレタン樹脂中に含有（分散）させられ、上記微粒子シリカは、上記の親水性ポリウレタン樹脂の溶液に、分散剤を使用しないにも拘らず、安定に分散している。この本発明の組成物を用いて本発明の記録シートのインク受容層が形成される。尚、本発明においてはポリウレタン樹脂とは、ポリウレタン樹脂、ポリウレア樹脂及びポリウレタン−ポリウレア樹脂を総称するものである。
【００１５】
本発明において、親水性成分と微粒子シリカとの混合物としては、親水性成分に微粒子シリカを機械的に混合及び分散させたものも使用できるが、上記親水性成分とシリカゾルとの混合物からシリカゾルの分散媒体を除去して得られたものを使用することが好ましい。上記親水性成分をそれらの可溶性有機溶剤の溶液として使用する場合には、上記可溶性有機溶剤もシリカゾルの分散媒体とともに混合物から除去する。本発明におけるシリカゾルとは、微粒子シリカが、通常、その分散媒体である水及び／又はアルコール等に安定に分散したものである。分散媒体としては、ケトン、エステル、その他の有機溶剤も使用される。このシリカゾル中の微粒子シリカの平均粒径は、通常１μｍ以下であり、特に１〜３００ｍμｍ（ｎｍ）のものが好ましい。
【００１６】
従来、記録シートのインク受容層を形成する場合には、樹脂の溶液や樹脂分散液等を使用する方法が一般的である。微粒子シリカをポリウレタン樹脂の溶液に分散させる方法として、下記の方法が挙げられる。例えば、微粒子シリカをポリウレタン樹脂に通常の分散混合機を用いて混合分散させ、これを溶剤に溶解して使用する方法（１）、微粒子シリカ或いはシリカゾルをポリウレタン樹脂溶液に添加及び分散させる方法（２）が考えられる。
【００１７】
しかし、上記方法（１）は、分散剤を用いても安定な微粒子シリカの分散液が得られず、経済的にも不利である。又、上記方法（２）は、一般的な方法ではあるが、この方法でも分散剤を用いても微粒子シリカを安定に分散させることはできない。又、上記（２）の方法において微粒子シリカとしてシリカゾルを用いても微粒子シリカの分散安定性は低く、時間とともにポリウレタン樹脂溶液とシリカゾルの両者は容易に分離してしまう。この理由は、ポリウレタン樹脂とシリカゾルとの相溶性（親和性）や、両者のｐＨの変化に対する安定性或いはポリウレタン樹脂と微粒子シリカの表面との性質が異なること等によるものである。
【００１８】
他の方法として、ポリウレタン樹脂の合成反応時にシリカゾルを合成系に添加する方法も考えられるが、シリカゾルの分散媒体である水やアルコールはポリウレタン樹脂の原料であるポリイソシアネートと反応することから、この方法ではシリカゾルは使用できないのは勿論、他の溶剤系のシリカゾルを用いても微粒子シリカの分散安定性に優れたポリウレタン樹脂溶液は得られない。
【００１９】
しかし、本発明で使用する後述の親水性成分は、その親水性によりシリカゾルとの相溶性（親和性）が極めて高く、任意の割合でシリカゾルと安定に混合することができる。そして、この混合物からシリカゾルの分散媒体を任意の方法で除去することにより、極めて安定に微粒子シリカが分散した親水性成分（以下では「微粒子シリカ分散親水性成分」という）が得られ、しかも、親水性成分中の微粒子シリカの分散量が増大しても、該親水性成分の粘度上昇は少なく、且つ該微粒子シリカ分散親水性成分と他のポリウレタン原料を溶剤中で反応させることによって、分散剤を使用しなくても親水性ポリウレタン樹脂溶液中に微粒子シリカが安定に分散した分散液が得られる。無溶剤でポリウレタン樹脂を合成した場合には、得られたポリウレタン樹脂をその可溶性有機溶剤に溶解することで、上記と同じ安定な分散液が得られる。これらの分散液は、いずれも極めて透明であり、これらから形成される被膜（フィルム）も透明である。
【００２０】
親水性成分或いはその溶液とシリカゾルとの混合物からのシリカゾルの分散媒体や有機溶剤の除去は、一般的に減圧下で容易に行うことができる。この場合、分散媒体の留去を、減圧下及び低温で行うことが好ましく、７０℃以下の温度で分散媒体を留去することが特に好ましい。これ以上の高温で分散媒体の留去を行うとシリカゾル中の微粒子シリカの凝集が起こることがあり、微粒子シリカの分散安定性が低下するとともに、透明性の低い微粒子シリカ分散親水性成分が生成することがある。親水性成分とシリカゾルとの混合割合は、微粒子シリカが、最終的に得られる親水性ポリウレタン樹脂と微粒子シリカとからなる組成物において、５〜９５質量％を占める量が好ましく、更に好ましくは１０〜９０質量％を占める量である。
【００２１】
本発明においてインク受容層を構成している樹脂として使用する親水性ポリウレタン樹脂は、親水性成分を構成単位とする親水性セグメントと、ポリシロキサン成分を構成単位とするポリシロキサンセグメントと、少なくとも１個の第３級アミノ基を有する成分を構成単位とする第３級アミノ基含有セグメントと、少なくとも１個の加水分解性シリル基を有する成分を構成単位とする加水分解性シリル基含有セグメントとを有している。これらのセグメントは、親水性ポリウレタン樹脂の合成時に、鎖延長剤を使用しない場合は、それぞれランダムにウレタン結合、ウレア結合又はウレタン−ウレア結合で結合されている。親水性ポリウレタン樹脂の合成時に、鎖延長剤を使用する場合には、これらの結合とともに、これらの結合の間に鎖延長剤の残基である短鎖が存在する。
【００２２】
親水性ポリウレタン樹脂中にポリシロキサンセグメントと第３級アミノ基と加水分解性シリル基とが導入されることにより、本発明の組成物には、各種素材に対する優れた接着性が付与され、且つ上記組成物を用いて形成された被膜（インク受容層）には優れた吸水性、防曇性、透明性、可とう性、水性インクの筆記性、耐水性、耐ブロッキング性及び滑性が付与される。
【００２３】
以下に、上記親水性ポリウレタン樹脂に導入されたポリシロキサンセグメント、第３級アミノ基及び加水分解性シリル基の作用について説明する。
本来、疎水性（撥水性）であるポリシロキサンセグメントをポリウレタン樹脂の構造中に導入することは、該ポリウレタン樹脂を含むインク受容層においては吸水性及び親水性に対して良好な結果を期待できないはずである。しかし、ポリシロキサンセグメント含有量の少ないポリウレタン樹脂から形成される被膜表面は、乾燥状態では完全にポリシロキサンセグメントで覆われるが、該被膜を水中に浸漬した場合にはポリシロキサンセグメントが上記樹脂被膜中に埋没してしまう現象、つまり環境応答性があることが知られている（高分子論文集、第４８巻［第４号］、２２７頁（１９９１）他）。
【００２４】
親水性セグメントとポリシロキサンセグメントを有する親水性ポリウレタン樹脂を使用する本発明は、上記の現象を利用したものである。即ち、上記親水性ポリウレタン樹脂中におけるポリシロキサンセグメント含有量を適度にコントロールすることにより、該ポリウレタン樹脂を含むインク受容層に水性インク等により印字する際には、前記の環境応答性によりその表面は親水性を示し、良好なインク吸収性を示し、一方、乾燥時又は乾燥後のインク受容層の表面は、ポリシロキサンセグメントで覆われて、優れた耐水性、耐ブロッキング性、滑性等がインク受容層に発現する。これらの効果については、本発明者らはすでに特願平１０−２３５５４５号、特願平１０−２４０８１１号及び特願平１０−１７０２９６号等の特許出願で明らかにした。
【００２５】
親水性ポリウレタン樹脂中に第３級アミノ基が導入されることにより、本発明の組成物には、各種素材に対する優れた接着性が付与され、且つ上記組成物を用いて形成されたインク受容層には優れた吸水性、防曇性、透明性、可とう性、水性インクの筆記性、耐水性、耐ブロッキング性及び滑性が付与される。
【００２６】
例えば、本発明の組成物を用いて形成されたインク受容層を有する記録シートにインクジェット用インクを用いて印刷する場合、インク中の染料は一般的にその分子中に陰イオン性のカルボキシル基やスルフォン酸基を有しており、インク受容層を形成する親水性ポリウレタン樹脂とインクが接触すると、染料中の陰イオン性基と該樹脂中の第３級アミノ基との間にイオン結合が形成される。その結果、インク受容層中の染料の定着性及び記録画像の耐水性が向上するものと考えられる。
【００２７】
しかし、水分の存在下では上記の如きイオン性結合は解離し易く、インク受容層や画像の耐水性の向上は期待できないはずであるが、実際には、これらの耐水性は著しく向上する。この耐水性向上の理由は定かではないが、本発明において用いる上記親水性ポリウレタン樹脂は親水性であるが、その分子内には疎水性部分も存在しており、該樹脂中の第３級アミノ基と染料との間にイオン結合が形成された後、ポリウレタン樹脂の疎水性部分が親水性部分（親水性セグメント）及びイオン結合部分の周りを取り囲むようになることと、前記のポリシロキサンセグメントによる環境応答性によって耐水性が向上するものと思われる。
【００２８】
又、上記親水性ポリウレタン樹脂は、樹脂中に導入された加水分解性シリル基により、水分による架橋が可能であり、架橋によって本発明の組成物には各種素材に対する優れた接着性が付与され、且つ上記組成物を用いて形成されたインク受容層には優れた吸水性、防曇性、透明性、可とう性、水性インクの筆記性、耐水性、耐ブロッキング性及び滑性が付与される。親水性ポリウレタン樹脂中の加水分解性シリル基の導入部位は、特に制限されないが、通常、該樹脂の分子鎖末端及び／又は側鎖である。
【００２９】
親水性ポリウレタン樹脂の分子鎖末端及び／又は側鎖に導入された加水分解性シリル基は、例えば、下記の式（Ｉ）及び／又は（II）に示す反応によって、水分で該樹脂を架橋させることができる。架橋により、該樹脂は、耐水性が向上し、且つ該樹脂被膜の表面強度も向上し、耐ブロッキング性も向上する。
2005231065.tif 000002
【００３０】
本発明で使用する親水性ポリウレタン樹脂の架橋は、水分によって生じるが、該樹脂は親水性であることから、空気中の水分を利用して架橋させることもできる。架橋は、上記のように加水分解性シリル基が水分によってシラノール基に変換され、このシラノール基が縮合することによって行われるから、シラノール縮合を促進させるために本発明の組成物には触媒を添加しておくのが好ましい。かかる触媒としては、一般には錫系のカルボン酸塩や酸性触媒及び塩基性触媒が好ましく、その使用量は親水性ポリウレタン樹脂に対して０．０００１〜１０質量％の範囲が好ましい。
【００３１】
次に本発明で使用する親水性ポリウレタン樹脂の原料について説明する。
本発明において上記のポリウレタン樹脂中にポリシロキサンセグメントを導入するために使用するポリシロキサンは、分子中に１個又は２個以上の活性水素を含有する反応性基（活性水素含有基）、例えば、アミノ基、エポキシ基、水酸基、メルカプト基、カルボキシル基等を有するポリシロキサンである。活性水素含有基を有するポリシロキサンの好ましい例としては、例えば、下記の如き化合物が挙げられる。
【００３２】
（１）アミノ変性ポリシロキサン
2005231065.tif 000003
2005231065.tif 000004
2005231065.tif 000005
2005231065.tif 000006
【００３３】
（２）エポキシ変性ポリシロキサン（これらはエポキシ基を開環させて使用する）
2005231065.tif 000007
2005231065.tif 000008
2005231065.tif 000009
【００３４】
（３）アルコール変性ポリシロキサン
2005231065.tif 000010
2005231065.tif 000011
2005231065.tif 000012
2005231065.tif 000013
2005231065.tif 000014
2005231065.tif 000015
2005231065.tif 000016
【００３５】
（４）メルカプト変性ポリシロキサン
2005231065.tif 000017
2005231065.tif 000018
【００３６】
（５）カルボキシル変性ポリシロキサン
2005231065.tif 000019
2005231065.tif 000020
2005231065.tif 000021
【００３７】
以上列記した活性水素含有基を有するポリシロキサンは、本発明において使用する好ましい化合物の例示であって、本発明はこれらの例示の化合物に限定されるものではない。従って、これらの例示の化合物のみならず、その他現在市販されており、市場から容易に入手し得る化合物は、いずれも本発明において使用することができる。
【００３８】
本発明において上記のポリウレタン樹脂中に第３級アミノ基を導入するために使用する化合物は、分子中に少なくとも１個の活性水素含有基として、例えば、アミノ基、エポキシ基、水酸基、メルカプト基、カルボキシル基、或いは水酸基やカルボキシル基に変換できるアルコキシ基、酸ハライド基、カルボキシエステル基、酸無水物基等の反応性基を有し、且つ分子中に第３級アミノ基を有する化合物である。
上記の如き反応性基を有する第３級アミノ基含有化合物の好ましい例としては、例えば、下記一般式（１）〜（３）で表わされる化合物が挙げられる。
【００３９】
2005231065.tif 000022
（式中の、Ｒ1は炭素数２０以下のアルキル基、脂環族基、又は芳香族基（ハロゲン、アルキル基で置換されていてもよい）であり、Ｒ2及びＲ3は−Ｏ−、−ＣＯ−、−ＣＯＯ−、−ＮＨＣＯ−、−Ｓ−、−ＳＯ−、−ＳＯ2−等で連結されていてもよい低級アルキレン基であり、Ｘ及びＹは−ＯＨ、−ＣＯＯＨ、−ＮＨ2、−ＮＨＲ1、−ＳＨ等の反応性基であり、Ｘ及びＹは同一でも異なってもよい。又、Ｘ及びＹは上記の反応性基に誘導できるエポキシ基、アルコキシ基、酸ハライド基、酸無水物基、又はカルボキシルエステル基でもよい。）
【００４０】
2005231065.tif 000023
（式中の、Ｒ1、Ｒ2、Ｒ3、Ｘ及びＹは前記と同じ定義であるが、但し二つのＲ1同士は環状構造を形成するものであってもよい。Ｒ4は−(ＣＨ2)n−（ｎは０〜２０の整数）である。）
【００４１】
2005231065.tif 000024
（式中の、Ｘ及びＹは前記の定義と同じであり、Ｗは窒素含有複素環、窒素と酸素含有複素環、又は窒素と硫黄含有複素環を表す。）
【００４２】
上記の一般式（１）、（２）及び（３）で表される化合物の具体例としては以下のものが挙げられる。例えば、Ｎ，Ｎ−ジヒドロキシエチル−メチルアミン、Ｎ，Ｎ−ジヒドロキシエチル−エチルアミン、Ｎ，Ｎ−ジヒドロキシエチル−イソプロピルアミン、Ｎ，Ｎ−ジヒドロキシエチル−ｎ−ブチルアミン、Ｎ，Ｎ−ジヒドロキシエチル−ｔ−ブチルアミン、メチルイミノビスプロピルアミン、Ｎ，Ｎ−ジヒドロキシエチルアニリン、Ｎ，Ｎ−ジヒドロキシエチル−ｍ−トルイジン、Ｎ，Ｎ−ジヒドロキシエチル−ｐ−トルイジン、Ｎ，Ｎ−ジヒドロキシエチル−ｍ−クロロアニリン、Ｎ，Ｎ−ジヒドロキシエチルベンジルアミン、Ｎ，Ｎ−ジメチル−Ｎ′，Ｎ′−ジヒドロキシエチル−１，３−ジアミノプロパン、Ｎ，Ｎ−ジエチル−Ｎ′，Ｎ′−ジヒドロキシエチル−１，３−ジアミノプロパン、Ｎ−ヒドロキシエチル−ピペラジン、Ｎ，Ｎ−ジヒドロキシエチル−ピペラジン、Ｎ−ヒドロキシエトキシエチル−ピペラジン、１，４−ビスアミノプロピル−ピペラジン、Ｎ−アミノプロピル−ピペラジン、ジピコリン酸、２，３−ジアミノピリジン、２，５−ジアミノピリジン、２，６−ジアミノピリジン、２，６−ジアミノ−４−メチルピリジン、２，６−ジヒドロキシピリジン、２，６−ピリジン−ジメタノール、２−（４−ピリジル）−４，６−ジヒドロキシピリミジン、２，６−ジアミノトリアジン、２，５−ジアミノトリアゾール、２，５−ジアミノオキサゾール等がある。
【００４３】
又、これら第３級アミノ化合物のエチレンオキサイド付加物やプロピレンオキサイド付加物等も本発明に使用できる。その付加物としては、例えば、下記構造式で表わされる化合物が挙げられる。
2005231065.tif 000025
2005231065.tif 000026
2005231065.tif 000027
2005231065.tif 000028
2005231065.tif 000029
2005231065.tif 000030
2005231065.tif 000031
（上記式中のｎは１〜６０の整数を、ｍは１〜６の整数を表す。）
【００４４】
本発明において上記のポリウレタン樹脂中に加水分解性シリル基を導入するために使用する化合物としては、例えば、少なくとも１個の活性水素含有基として、例えば、アミノ基、エポキシ基、水酸基、メルカプト基、カルボキシル基等の反応性基と加水分解性シリル基とを有するシランカップリング剤或いは上記シランカップリング剤と有機ポリイソシアネートとの反応生成物等が挙げられる。上記シランカップリング剤における加水分解性シリル基の代表例は、メトキシ化シリル基、エトキシ化シリル基、メトキシエトキシ化シリル基等のアルコキシ化シリル基であるが、これら以外の加水分解性シリル基も使用できることは勿論である。
【００４５】
本発明で使用する活性水素含有基を有するシランカップリング剤としては、例えば、下記の如き化合物が挙げられる。
〔１〕一般式（１）で表される、少なくとも１個の遊離イソシアネート基を有するシランカップリング剤。
2005231065.tif 000032
（式中のＲ1は低級アルキル基、Ｒ2は低級アルキル基、低級アルコキシ基又はイソシアネート基を、Ｘは何もないか、又は２価の有機基、好ましいものはＣ0〜Ｃ50のアルキレン鎖、芳香族環又は脂肪族環であり、これらの基はその中に連結基として、−Ｎ−、−Ｏ−、−ＣＯ−、−ＣＯＯ−、−ＮＨＣＯ−、−Ｓ−、−ＳＯ−、−ＳＯ2−等を含んでいてもよい。又、ｍ＝０〜３の整数、ｎ＝３−ｍである。）
【００４６】
上記一般式（１）で表わされる化合物の好ましい具体例は下記の通りである。
2005231065.tif 000033
【００４７】
〔２〕活性水素含有基を有するシランカップリング剤と有機ポリイソシアネートとの反応生成物であり、該生成物が分子中に少なくとも１個の遊離イソシアネート基を有するものである。上記のシランカップリング剤としては、例えば、下記の一般式（２）で表わされるものが挙げられる。
2005231065.tif 000034
（式中のＹは、−ＮＨ−、−ＮＲ3−、−Ｏ−、−Ｓ−であり、Ｒ1、Ｒ2、Ｘ、ｍ及びｎは前記定義の通りである。Ｒ3は低級アルキル基である。）
【００４８】
上記一般式（２）で表わされる上記シランカップリング剤の好ましい具体例は下記の通りである。尚、下記化合物中のエポキシ基は開環させて使用する。
2005231065.tif 000035
以上のシランカップリング剤は、本発明において使用する好ましいシランカップリング剤の例示であって、本発明はこれらに限定されるものではない。
従って、上記の例示の化合物のみならず、その他公知の現在市販されており、市場から容易に入手し得る化合物は、いずれも本発明において使用することができる。
【００４９】
又、親水性ポリウレタン樹脂には、その合成時に加水分解性シリル基を導入する以外にも、加水分解性シリル基が導入されていない親水性ポリウレタン樹脂を合成した後、その分子鎖末端及び／又は側鎖にある反応性基と上記のシランカップリング剤とを、例えば、下記のように反応させる方法によってもこれらの部位に加水分解性シリル基を導入することができる。
［１］分子鎖末端への導入
2005231065.tif 000036
［２］分子鎖側鎖への導入
2005231065.tif 000037
（上記式中のＲ1、Ｒ2、Ｘ及びＹは前記と同じであり、Ｚは−Ｏ−、−Ｓ−、−ＮＲ3−、−ＮＨ−であり、〔Ｐ〕は重合体１分子当たり少なくとも２つのウレタン結合及び／又はウレア結合を含有する親水性ポリウレタン樹脂の分子鎖を表す。又、Ｒ3は低級アルキル基であり、ｍ及びｎは前記定義の通りである。）
【００５０】
本発明で使用する有機ポリイソシアネートとしては、ポリウレタン樹脂の合成に従来から使用されているものがいずれも使用でき、特に制限されない。好ましいものとして、例えば、４，４′−ジフェニルメタンジイソシアネート（ＭＤＩ）、水添ＭＤＩ、イソホロンジイソシアネート、１，３−キシリレンジイソシアネート、１，４−キシリレンジイソシアネート、２，４−トリレンジイソシアネート、２，６−トリレンジイソシアネート、１，５−ナフタレンジイソシアネート、ｍ−フェニレンジイソシアネート、ｐ−フェニレンジイソシアネート等、或いはこれらの有機ポリイソシアネートと低分子量のポリオールやポリアミンを末端イソシアネートとなるように反応させて得られるポリウレタンプレポリマー等も使用することができる。
【００５１】
本発明で使用する親水性成分としては、水酸基、アミノ基、カルボキシル基等を分子中に有する重量平均分子量が４００〜８，０００の範囲のものが好ましい。
末端が水酸基で、親水性を有するポリオールとしては、例えば、ポリエチレングリコール、ポリエチレングリコール／ポリテトラメチレングリコール共重合ポリオール、ポリエチレングリコール／ポリプロピレングリコール共重合ポリオール、ポリエチレングリコールアジペートポリオール、ポリエチレングリコールサクシネートポリオール、ポリエチレングリコール／ポリ−ε−カプロラクトン共重合ポリオール、ポリエチレングリコール／ポリバレロラクトン共重合ポリオール等が挙げられる。特に好ましいのは、ポリエチレングリコールである。
【００５２】
末端がアミノ基で、親水性を有するポリアミンとしては、例えば、ポリエチレンオキサイドジアミン、ポリエチレンオキサイドプロピレンオキサイドジアミン、ポリエチレンオキサイドトリアミン、ポリエチレンオキサイドプロピレンオキサイドトリアミン等が挙げられる。その他、カルボキシル基やビニル基を有するエチレンオキサイド付加物等が挙げられる。
【００５３】
本発明においては、親水性ポリウレタン樹脂に耐水性を付与するため、上記の親水性成分とともに、親水性鎖を有しない他のポリオール、ポリアミン、ポリカルボン酸等を併用することも可能である。
【００５４】
本発明において必要により使用される鎖延長剤としては、例えば、低分子量ジオールやジアミン等の従来公知の鎖延長剤がいずれも使用でき、特に限定されない。例えば、エチレングリコール、１，３−プロパンジオール、１，４−ブタンジオール、１，５−ペンタンジオール、エチレンジアミン、ヘキサメチレンジアミン等が挙げられる。
【００５５】
本発明で使用する組成物は、上述の親水性成分とシリカゾルとの混合物から、シリカゾルの分散媒体を除去して得られるもの、即ち、微粒子シリカ分散親水性成分と、前記有機ポリイソシアネートと、分子中に少なくとも１個の活性水素含有基を有するポリシロキサンと、少なくとも１個の活性水素含有基と少なくとも１個の第３級アミノ基とを同一分子内に有する化合物と、少なくとも１個の活性水素含有基と少なくとも１個の加水分解性シリル基とを同一分子内に有する化合物とを、必要により鎖延長剤の存在下に、従来公知のポリウレタン樹脂の製造方法に準じて反応させることによって得ることができる。該反応は、有機溶剤中で行ってもよいし、無溶剤で行ってもよい。有機溶剤中で行う場合には、得られる本発明の組成物は、親水性ポリウレタン樹脂溶液に微粒子シリカが安定に分散した状態である。無溶剤で反応を行う場合には、得られた本発明の組成物は、固体状であり、該固体状の組成物を、該組成物を構成している親水性ポリウレタン樹脂の可溶性有機溶剤に溶解して使用する。該可溶性有機溶剤は特に限定されず、ジメチルホルムアミドやメチルエチルケトン等が好ましいものとして挙げられる。又、これらの溶剤は、親水性ポリウレタン樹脂の合成にも同様に使用できる。本発明の組成物の溶液は、いずれも親水性ポリウレタン樹脂溶液に微粒子シリカが安定に分散している分散液である。
【００５６】
本発明で使用する組成物を構成している親水性ポリウレタン樹脂の分子量は特に限定されず、ＧＰＣで測定し、標準ポリスチレン換算の重量平均分子量が３，０００〜８００，０００の範囲が好ましく、更に好ましくは５，０００〜５００，０００の範囲である。
【００５７】
本発明で使用する組成物において、微粒子シリカの含有量は、該組成物中において５〜９５質量％を占める量が好ましく、更に好ましくは１０〜９０質量％を占める量である。微粒子シリカの含有量が５質量％未満では、本発明の目的である耐ブロッキング性や滑性といったインク受容層の優れた表面特性の発現が不十分となり、一方、９５質量％を超えるとインク受容層の強度やインク受容層の基材シートに対する接着性等に劣るようになるので好ましくない。驚くべきことに、微粒子シリカの含有量が７５〜９５質量％の場合には、本発明の組成物を用いた塗布液を基材シートにコーティングすることにより、数ｍμｍ（ｎｍ）サイズの微多孔質で、しかも透明性にも優れた被膜（インク受容層）が形成される。
【００５８】
本発明における親水性ポリウレタン樹脂中のポリシロキサンセグメントは、該樹脂の主鎖中或いは側鎖中でも、又は両方に含有されていてもよい。親水性ポリウレタン樹脂中のポリシロキサンセグメントの含有量は、０．１〜１０質量％が好ましく、更に好ましくは２〜１０質量％である。ポリシロキサンセグメントの含有量が０．１質量％未満では、耐水性、耐ブロッキング性及び滑性といったインク受容層の優れた表面特性の発現が不十分となり、一方、１０質量％を超えるとポリシロキサンセグメントによる撥水性が強くなり、インク受容層に高品位の画像が形成されなくなるとともに、本発明が利用する環境応答性に乏しくなり、インク受容層の吸水性、防曇性及び透明性に劣るようになり好ましくない。
【００５９】
本発明における親水性ポリウレタン樹脂中の第３級アミノ基の含有量は、０．１〜５０ｍｅｑ（当量）／ｇの範囲が好ましく、更に好ましくは０．５〜２０ｍｅｑ／ｇである。第３級アミノ基の含有量が０．１ｍｅｑ／ｇ未満、即ち、分子量１０，０００当たり１個未満では、該樹脂中の親水性セグメントの割合が相対的に大きくなり、本発明の所期の目的である該樹脂を用いて形成されたインク受容層の耐水性や耐ブロッキング性といった特性の発現が不十分となり、一方、第３級アミノ基の含有量が５０ｍｅｑ／ｇを超えると、即ち、分子量１０，０００当たり５００個を超えると、該樹脂中の親水性セグメントの割合が相対的に減少し、その結果、インク受容層の撥水性が強くなり、吸水性能や防曇性に劣るようになるので好ましくない。
【００６０】
本発明における親水性ポリウレタン樹脂中の加水分解性シリル基の含有量は、０．００１〜１０ｍｅｑ（当量）／ｇの範囲が好ましく、更に好ましくは０．０１〜１．０ｍｅｑ／ｇである。加水分解性シリル基の含有量が０．００１ｍｅｑ／ｇ未満、即ち、分子量１０，０００当たり０．０１個未満では、該樹脂中の親水性セグメントの割合が相対的に大きくなり、本発明の所期の目的である該樹脂を用いて形成されたインク受容層の耐水性や耐ブロッキング性といった特性の発現が不十分となり、一方、加水分解性シリル基の含有量が１０ｍｅｑ／ｇを超えると、即ち、分子量１０，０００当たり１００個を超えると、該樹脂中の親水性セグメントの割合が相対的に減少し、又、該樹脂の架橋構造によりインク受容層の耐水性が強くなり、吸水性能や防曇性に劣るようになるので好ましくない。
【００６１】
又、本発明における親水性ポリウレタン樹脂中の親水性セグメントの含有量は、３０〜８０質量％が好ましく、更に好ましくは５０〜７５質量％である。親水性セグメントの含有量が３０質量％未満では、形成されるインク受容層の吸水性及び防曇性に劣るようになり、一方、８０質量％を超えると、形成されるインク受容層の耐水性及び耐ブロッキング性に劣るようになり好ましくない。
【００６２】
本発明の記録シートの基材シートとしては、例えば、紙、プラスチックフィルム、ガラス、布、木材、金属等が用いられるが、特に限定されない。紙としては、例えば、上質紙、中質紙、コート紙、キャストコート紙等が挙げられる。プラスチックフィルムとしては、例えば、ポリエステル、セルローストリアセテート、ポリカーボネート、ポリ塩化ビニル、ポリプロピレン、ポリアミド、ポリスチレン、ポリエチレン、ポリメチルメタアクリレート等の厚さ５０乃至２５０μｍのシート等が挙げられる。又、基材シートには、必要に応じてインク受容層に対する接着性を付与するプライマー層や非受容層側である基材シートの裏面に記録シートカール防止層や摩擦係数を改良する滑性層を設けることもできる。
【００６３】
本発明においては、インク受容層を形成するために、前記の本発明の組成物が使用される。インク受容層を構成する樹脂成分としては、前記の組成物中の親水性ポリウレタン樹脂単独でもよいが、印字に使用するインクジェット用インクの組成により、インク受容層に親水性及び／又は吸水性を更に付与するか、或いは調整するために、前記組成物に公知の水溶性高分子を組み合わせて使用してもよい。これらの水溶性高分子としては、例えば、ポリビニルアルコール、変性ポリビニルアルコール、ヒドロキシエチルセルロース、ＣＭＣ、セルロース誘導体、ポリビニルピロリドン、ポリアクリル酸、ポリアクリル酸系共重合体、澱粉、カチオン澱粉、ゼラチン、カゼイン等が挙げられる。
【００６４】
又、本発明の記録シートのインク受容層や印字画像に耐水性や耐久性を更に付与するために、前記の本発明の組成物に、疎水性の高分子を組み合わせて使用してもよい。これらの疎水性高分子としては、例えば、ポリエステル樹脂、ポリ塩化ビニル樹脂、ポリスチレン樹脂、ポリメチルメタクリレート樹脂、ポリカーボネート樹脂、ポリウレタン樹脂、塩化ビニル−酢酸ビニル共重合樹脂、アクリロニトリル−スチレン共重合樹脂、ポリビニルブチラール樹脂、ポリアミド樹脂、エポキシ樹脂、尿素樹脂、メラミン樹脂等の如く、インク受容層の形成に一般に使用されている合成樹脂が挙げられる。
【００６５】
又、本発明の記録シートのインク受容層のインクの吸収性、定着性、発色性、更には耐ブロッキング性及び耐水性を向上させる目的で、本発明の組成物に、無機及び有機の顔料や樹脂粒子等を含有させることができる。使用される顔料や樹脂粒子としては、例えば、カオリン、デラミカオリン、水酸化アルミニウム、シリカ、珪藻土、炭酸カルシウム、タルク、酸化チタン、硫酸カルシウム、硫酸バリウム、酸化亜鉛、アルミナ、珪酸カルシウム、珪酸マグネシウム、コロイダルシリカ、ゼオライト、ベンナイト、セリサイト、リトポン等の鉱物質顔料や多孔質顔料、ポリスチレン樹脂、尿素樹脂、アクリル樹脂、メラミン樹脂、ベンゾグアナミン樹脂、ポリウレタン樹脂、その他有機顔料等の微粒子、多孔質微粒子及び中空粒子等の公知の顔料や樹脂粒子の中からインク受容層の品質設計に応じて１種又は２種以上が適宜使用される。この場合、これらの顔料や樹脂粒子の使用量は、インク受容層の形成に使用する本発明の組成物の全固形分の０〜９５質量％、好ましくは１０〜９０質量％の範囲である。
【００６６】
更に、必要に応じて、本発明の組成物に上記以外に増粘剤、離型剤、浸透剤、湿潤剤、熱ゲル化剤、サイズ剤、消泡剤、抑泡剤、発泡剤、着色剤、蛍光増白剤、紫外線吸収剤、酸化防止剤、クエンチャー剤、防腐剤、帯電防止剤、架橋剤、分散剤、滑剤、可塑剤、ｐＨ調整剤、流動性改良剤、固化促進剤、耐水化剤等の各種助剤を適宜配合することも可能である。
【００６７】
本発明の記録シートのインク受容層を形成するために使用する本発明の組成物としては、溶剤中で合成した本発明の組成物の溶液をそのまま使用することが好ましく、無溶剤で本発明の組成物を製造した場合には、該組成物を適当な溶剤に溶解して使用することができる。これらの溶液に必要に応じて溶剤可溶性又は不溶性の添加剤を添加してもよい。上記溶液は、通常、固形分が５〜１５質量％程度の塗料として調製される。
【００６８】
上記塗料を、グラビアコート、ダイレクト又はリバースロールコート、ワイヤーバーコート、エアナイフコート、カーテンコート、ブレードコート、ロッドコート、ダイコート等で基材シートの少なくとも片面に塗布及び乾燥してインク受容層を形成する。更に、乾燥後のインク受容層を、マシンカレンダー、スーパーカレンダー、ソフトカレンダー等のカレンダーを用いて表面仕上げを行い、本発明の記録シートが得られる。
【００６９】
形成されるインク受容層の厚みは、上記塗布液の乾燥時塗布量で５〜１００ｇ／ｍ2程度となる厚みが好ましく、更に好ましくは１０〜５０ｇ／ｍ2程度である。インク受容層の厚みが５ｇ／ｍ2未満では、インク受容層によるインクの吸収が不十分となり、厚みが１００ｇ／ｍ2を超えると、得られる効果は飽和となり不経済であり、そのうえインク受容層の折れ割れや、記録シートのカール等の発生が起こりやすくなる。
【実施例】
【００７０】
次に参考例、実施例及び比較例を挙げて本発明を更に具体的に説明する。尚、文中の「部」又は「％」は、特に断りのない限り質量基準である。
【００７１】
参考例１
ポリエチレングリコール（分子量１，０００）７００部とシリカ水ゾル（シリカの平均粒径１０〜２０ｎｍ、固形分２０％）１，５００部とを充分に混合し、得られた混合物を撹拌しながら７０℃で減圧脱水を行った。理論量の水が留去された後、温度を１２０℃に上げ、１３３．３Ｐａ以下の減圧下で更に残存水分を除去し、シリカ含有量が３０％の白色固体状ポリオール（Ａ）を得た。このポリオール（Ａ）は、水酸基価７６ｍｇＫＯＨ／ｇ、水分率０．１５％、８０℃では透明で、粘度は４５０ｄＰａ・ｓであった。
【００７２】
参考例２
ポリエチレングリコール（分子量５９０）１００部とシリカ水ゾル（シリカの平均粒径２００〜２３０ｎｍ、固形分３０％）３３３部とを充分に混合し、得られた混合物を撹拌しながら７０℃で減圧脱水を行った。理論量の水が留去された後、温度を１２０℃に上げ、１３３．３Ｐａ以下の減圧下で更に残存水分を除去し、シリカ含有量が５０％の白色固体状ポリオール（Ｂ）を得た。このポリオール（Ｂ）は、水酸基価９５ｍｇＫＯＨ／ｇ、水分率０．１２％、１１０℃で軟化するものであった。
【００７３】
参考例３
ポリエチレンオキサイドジアミン（テキサコケミカル社製ジェファーミンＥＤ；分子量６００）１００部とシリカメタノールゾル（シリカの平均粒径２０〜３０ｎｍ、固形分４０％）２，２５０部とを充分に混合し、得られた混合物を撹拌しながら７０℃で減圧脱メタノールを行った。理論量のメタノールが留去された後、温度を１２０℃に上げ、１３３．３Ｐａ以下の減圧下で更に残存メタノール分を除去し、シリカ含有量が９０％の白色固体状ポリアミン（Ｃ）を得た。このポリアミン（Ｃ）は、アミン当量３０ｇ／ｍｏｌ、メタノール分率０．２０％、１３０℃で軟化するものであった。
【００７４】
参考例４
（本発明で用いる組成物の製造）
2005231065.tif 000038
上記構造のポリジメチルシロキサンポリオール（分子量３，２００）５部と、ポリエチレングリコール（分子量２，０４０）３０部と、参考例１のポリオール（Ａ）１２０部と、１，３−ブチレングリコール７部と、Ｎ−メチルジエタノールアミン９部とを、２００部のメチルエチルケトンと２００部のジメチルホルムアミドとの混合溶剤中に溶解し、６０℃でよく撹拌しながら、６６部の水添ＭＤＩを１００部のメチルエチルケトンに溶解した溶液を徐々に滴下した。滴下終了後、８０℃で８時間反応させた。得られた樹脂を赤外分光光度計で分析した結果、赤外吸収スペクトルには水酸基の吸収は認められず、又、ピリジン法（ＪＩＳ  Ｋ００７０  ２．５）による定量分析によっても水酸基は確認されなかった。
【００７５】
上記の樹脂溶液にイソシアネート基を有するシランカップリング剤〔(Ｃ2Ｈ5Ｏ)3Ｓｉ(ＣＨ2)3ＮＣＯ〕８部を加え、８０℃で８時間反応させて、ポリウレタン樹脂の溶液を得た。該樹脂からイソシアネート基が消失していることを確認した後、ジメチルホルムアミドを加えて固形分を２０％に調整し、本発明で用いる組成物の溶液（塗料）を得た。
上記組成物の溶液は、２１ｄＰａ・ｓ（２５℃）の粘度を有し、上記組成物を構成している親水性ポリウレタン樹脂のＧＰＣで測定し、標準ポリスチレン換算の重量平均分子量（以下の例においても同様）は５８，０００であり、該樹脂中のポリシロキサンセグメントの含有量は２．７％、第３級アミノ基の含有量は０．３６ｍｅｑ／ｇ、加水分解性シリル基の含有量は０．１９ｍｅｑ／ｇ、親水性セグメントの含有量は５４．５％であり、該組成物（固形分）中のシリカの含有量は１４．７％であった。
【００７６】
参考例５
（本発明で用いる組成物の製造）
（１）イソシアネート末端シランカップリング剤の製造
ヘキサメチレンジイソシアネートと水との付加物（ジュラネート２４Ａ−１００：旭化成社製、ＮＣＯ％＝２３．５）２７０部を２５℃でよく撹拌しながら、この中にγ−アミノプロピルトリエトキシシラン１１１部を徐々に滴下して反応させ、無色透明な液状生成物（Ｄ）が得られた。得られた生成物は、遊離のイソシアネート基は１０．５％〔理論値（１００％反応した場合に化学量論的に生成する反応物中の該基の量）は１１．２％〕であり、理論的には下記構造を有すると思われる。
2005231065.tif 000039
【００７７】
2005231065.tif 000040
（２）上記の液状生成物（Ｄ）８部と、トルエンジイソシアネート５１部と、参考例２のポリオール（Ｂ）１５０部と、上記構造のポリジメチルシロキサンジアミン（分子量３，８８０）４部と、Ｎ，Ｎ−ジメチル−Ｎ′，Ｎ′−ジヒドロキシエチル−１，３−ジアミノプロパン９部とを、２００部のジメチルホルムアミドとメチルエチルケトン（１／１質量比）との混合溶剤中で、８０℃、５時間反応させ、イソシアネート末端ポリウレタン樹脂を得た。該樹脂溶液の温度を２０℃に調整し、９部の１，４−ジアミノブタンを５０部のメチルエチルケトンに溶解した溶液を徐々に滴下し、滴下終了後、同温度で１時間反応させた。更に、１４部のγ−アミノプロピルトリメトキシシランを５０部のメチルエチルケトンに溶解した溶液を徐々に滴下し、３０℃で１時間反応させて、ポリウレタン−ポリウレア樹脂の溶液を得た。生成した該樹脂からイソシアネート基が消失していることを確認した後、ジメチルホルムアミドを加え、固形分２０％の本発明で用いる組成物の溶液（塗料）を得た。
【００７８】
上記組成物の溶液は、３３ｄＰａ・ｓ（２５℃）の粘度を有していた。上記組成物を構成している親水性ポリウレタン−ポリウレア樹脂の重量平均分子量は６１，０００であり、上記樹脂中のポリシロキサンセグメントの含有量は２．０％、第３級アミノ基の含有量は０．２７ｍｅｑ／ｇ、加水分解性シリル基の含有量は０．５２ｍｅｑ／ｇ、親水性セグメントの含有量は４４．１％であり、上記組成物（固形分）中のシリカの含有量は３０．６％であった。
【００７９】
参考例６
（本発明で用いる組成物の製造）
１８部の水添ＭＤＩと、参考例５で用いたポリジメチルシロキサンジアミン（分子量３，８８０）３部と、ポリエチレンオキサイドジアミン（ジェファーミンＥＤ；分子量２，０００）４部と、参考例３のポリアミン（Ｃ）１４６部と、メチルイミノビスプロピルアミン２部とを、２００部のジメチルホルムアミド中で、３０℃、４時間反応させ、イソシアネート末端ポリウレア樹脂を得た。該樹脂溶液の温度を２０℃に調整し、１部の１，４−ジアミノブタンを５０部のメチルエチルケトンに溶解した溶液を徐々に滴下し、滴下終了後、同温度で１時間反応させた。更に３部のγ−アミノプロピルトリメトキシシランを５０部のメチルエチルケトンに溶解した溶液を徐々に滴下し、３０℃で１時間反応させて、ポリウレア樹脂の溶液を得た。生成した該樹脂からイソシアネート基が消失していることを確認した後、ジメチルホルムアミドを加えて固形分を２０％に調整し、本発明で用いる組成物の溶液（塗料）を得た。
【００８０】
上記組成物の溶液は、１６ｄＰａ・ｓ（２５℃）の粘度を有し、上記組成物を構成している親水性ポリウレア樹脂の重量平均分子量は３７，０００であり、該樹脂中のポリシロキサンセグメントの含有量は５．９％、第３級アミノ基の含有量は０．３０ｍｅｑ／ｇ、加水分解性シリル基の含有量は０．３６ｍｅｑ／ｇ、親水性セグメントの含有量は４０．８％であり、該組成物（固形分）中のシリカの含有量は７４．２％であった。
【００８１】
参考例７
ポリジメチルシロキサンポリオール、Ｎ−メチルジエタノールアミン及びイソシアネート基含有シランカップリング剤を使用せず、又、参考例１のポリオール（Ａ）のシリカを除いたポリオールを使用する他は参考例４と同じ材料と処方によりポリウレタン樹脂の溶液（塗料）を得た。この樹脂溶液は、固形分が２０％で、４７ｄＰａ・ｓ（２５℃）の粘度を有し、上記ポリウレタン樹脂の重量平均分子量は８６，０００であった。
【００８２】
参考例８
ポリジメチルシロキサンジアミン、Ｎ，Ｎ−ジメチル−Ｎ′，Ｎ′−ジヒドロキシエチル−１，３−ジアミノプロパン、イソシアネート基含有シランカップリング剤及びγ−アミノプロピルトリメトキシシランを使用せず、又、参考例２のポリオール（Ｂ）のシリカを除いたポリオールを使用する他は参考例５と同じ材料と処方によりポリウレタン−ポリウレア樹脂の溶液（塗料）を得た。この樹脂溶液は、固形分２０％で、５５ｄＰａ・ｓ（２５℃）の粘度を有し、上記ポリウレタン−ポリウレア樹脂の重量平均分子量は９１，０００であった。
【００８３】
参考例９
ポリジメチルシロキサンジアミン、メチルイミノビスプロピルアミン及びγ−アミノプロピルトリメトキシシランを使用せず、又、参考例３のポリアミン（Ｃ）のシリカを除いたポリアミンを使用する他は参考例６と同じ材料と処方によりポリウレア樹脂の溶液（塗料）を得た。この樹脂溶液は、固形分２０％で、２５ｄＰａ・ｓ（２５℃）の粘度を有し、上記ポリウレア樹脂の重量平均分子量は６８，０００であった。
【００８４】
参考例１０〜１２
参考例１〜３で使用したシリカ水ゾル又はシリカメタノールゾルを、それぞれ参考例７〜９の樹脂溶液中に撹拌しながら添加したが、微粒子シリカが析出し、これらの溶液（塗料）は不透明となった。
【００８５】
参考例１３
鹸化度９８．５％のポリビニルアルコール（重合度５５０）の５％水溶液（塗料）を調製した。
【００８６】
実施例１〜３
参考例４〜６で得られた本発明の組成物の溶液（塗料）を、それぞれを坪量３５ｇ／ｍ2の上質紙に、エアナイフコーターで、乾燥後の厚みが２５μｍとなるように塗布及び乾燥してインク受容層を形成し、本発明の記録シートとした。
【００８７】
比較例１〜７
参考例７〜１３で得られた樹脂溶液（塗料）を、それぞれを坪量３５ｇ／ｍ2の上質紙に、エアナイフコーターで、乾燥後の厚みが２５μｍとなるように塗布及び乾燥してインク受容層を形成し、比較例の記録シートとした。
【００８８】
〔記録シートの評価〕
以上のようにして得られた１０種類の記録シートについて、水溶性染料インクで印字記録するインクジェットプリンター（セイコーエプソン社製ＰＭ−８００Ｃ）でイエロー、マゼンタ、シアン及びブラックの４色を使用して印字記録を行い、以下の項目の評価を行った。
【００８９】
（１）耐ブロッキング性
インク受容層の表面に未処理ＰＥＴフィルムを重ね、荷重０．２９ＭＰａ、温度４０℃で一日放置後の耐ブロッキング性を評価した。結果を以下のように表示する。
○：ブロッキング性なし
△：ややブロッキング性あり
×：ブロッキング性あり
【００９０】
（２）透明性
インク受容層の表面の曇りを目視にて判定した。結果を以下のように表示する。
○：完全に透明
△：僅かに曇りがある
×：完全に不透明
【００９１】
（３）発色鮮明性
インクジェットプリンターでインク受容層にカラー印字後、得られたカラー画像の発色鮮明性を目視により観察した。結果を以下のように表示する。
○：滲みがなく鮮明
△：やや滲みがあり、やや不鮮明
【００９２】
（４）インクの乾燥性
インクジェットプリンターでインク受容層にカラー印字後、５０ｇ／ｍ2の荷重で５秒間濾紙を印字面に押し付け、インクが濾紙に転写しなくなるまでの時間を測定した。
【００９３】
（５）印字画像の耐水性
インクジェットプリンターでインク受容層にカラー印字後、記録シートを水中に漬け（２０℃、１時間）、その後、室温で乾燥した際の、記録画像の滲み、発色の変化を目視により観察した。結果を以下のように表示する。
○：画像の滲み、発色の変化なし
△：画像及びインク受容層に変化が認められる
×：画像がかなりとれるか、インク受容層ごと取れる
以上の評価結果を表１に示す。
【００９４】
2005231065.tif 000041
【産業上の利用可能性】
【００９５】
本発明によれば、インクの吸収性、乾燥性、発色性に優れ、安定した高品位の印字画像の記録が可能で、更には印字画像の透明性、耐ブロッキング性、耐水性に優れたインク受容層を有する記録シートを提供することができる。